(57)【特許請求の範囲】
【請求項１】
イソシアネート基がベンゼン環に１個の割合で直接結合している芳香族ポリイソシアネートと、
ポリカプロラクトンポリオール及びリシノレイン酸トリグリセリドを含む分子量３００〜５０００のポリオールとを
反応させてなるウレタン樹脂で、生物活性物質含有粒状物が被覆されてなる被覆粒状物であって、
前記芳香族ポリイソシアネートと前記ポリオールとの合計量に対して、前記芳香族ポリイソシアネートが１０〜６０重量％、前記ポリカプロラクトンポリオールが１５〜８０重量％、前記リシノレイン酸トリグリセリドが７〜６０重量％であり、
前記ポリカプロラクトンポリオールがポリカプロラクトンジオールまたはポリカプロラクトントリオールであり、且つ前記生物活性物質が肥料である被覆粒状物。
【請求項２】
イソシアネート基がベンゼン環に１個の割合で直接結合している芳香族ポリイソシアネートと、
ポリカプロラクトンポリオール及びリシノレイン酸トリグリセリドを含む分子量３００〜５０００のポリオールとを
反応させてなるウレタン樹脂で、生物活性物質含有粒状物が被覆されてなる被覆粒状物であって、
前記芳香族ポリイソシアネートと前記ポリオールとの合計量に対して、前記芳香族ポリイソシアネートが１０〜６０重量％、前記ポリカプロラクトンポリオールが１５〜８０重量％、前記リシノレイン酸トリグリセリドが７〜６０重量％であり、
前記ポリカプロラクトンポリオールがポリカプロラクトンジオールまたはポリカプロラクトントリオールであり、且つ前記生物活性物質が農薬である被覆粒状物。
【発明の詳細な説明】
【技術分野】
【０００１】
本発明は、ウレタン樹脂で被覆されてなる被覆粒状物に関する。
【背景技術】
【０００２】
農業就労者の高年齢化、就労者数の減少等から、より省力型で植物の成長にあわせ所定の時期に生物活性成分（肥料、農薬）を溶出させる為、適度な溶出コントロール性を有する被膜で被覆されてなる生物活性物質を含有する被覆粒状物が求められ、実用化されている（例えば、特許文献１及び２）。
【０００３】
【特許文献１】特開平１０−２５６２８８号
【特許文献２】特開平１１−００５７０４号
【発明の開示】
【発明が解決しようとする課題】
【０００４】
近年、地球環境への配慮から易分解性樹脂への注目が高まっており、難分解性樹脂を易分解性樹脂に置き換えることが期待されている。しかしながら、生物活性物質を含有する被覆粒状物において、従来の難分解性樹脂を単に易分解性樹脂に置き換えた場合には、所定の時期に生物活性成分を溶出させる為の溶出コントロール性を有する被覆粒状物を得ることができなかった。
【課題を解決するための手段】
【０００５】
本発明者は、このような状況において鋭意検討を行った結果、芳香族ポリイソシアネートと、ポリカプロラクトンポリオール及び一般式(I)
0005412716.tif 000002
〔式中、Ｘは-CH2-CH2-又は-CH=CH-を表し、ｎは１、２又は３を表し、ｍは０、１又は２を表し、ｎ＋ｍは２又は３である。ｎ＋ｍが２である場合、ＡはＣ２−Ｃ８アルカンジイル基を表し、ｎ＋ｍが３である場合、ＡはＣ３−Ｃ８アルカントリイル基を表す。〕
で示されるヒドロキシ脂肪酸エステルを含む分子量３００〜５０００のポリオールとを反応させてなるウレタン樹脂で、生物活性物質含有粒状物が被覆されてなる被覆粒状物は、被覆を形成する樹脂が土壌中における分解性を有し、且つ生物活性物質の適度な溶出コントロール性を備えることを見出し、本発明に至った。
【０００６】
即ち、本発明は、以下の発明を含む。
［発明１］
芳香族ポリイソシアネートと、
ポリカプロラクトンポリオール及び一般式(I)で示されるヒドロキシ脂肪酸エステル（以下、本ヒドロキシ脂肪酸エステルと記す。）を含む分子量３００〜５０００のポリオールとを
反応させてなるウレタン樹脂で、生物活性物質含有粒状物が被覆されてなる被覆粒状物。
0005412716.tif 000003
〔式中、Ｘは-CH2-CH2-又は-CH=CH-を表し、ｎは１、２又は３を表し、ｍは０、１又は２を表し、ｎ＋ｍは２又は３である。ｎ＋ｍが２である場合、ＡはＣ２−Ｃ８アルカンジイル基を表し、ｎ＋ｍが３である場合、ＡはＣ３−Ｃ８アルカントリイル基を表す。〕
［発明２］
芳香族ポリイソシアネートとポリオールとの合計量に対して、ポリカプロラクトンポリオールが２０〜８０重量％であることを特徴とする発明１に記載された被覆粒状物。
［発明３］
芳香族ポリイソシアネートとポリオールとの合計量に対して、本ヒドロキシ脂肪酸エステルが１０〜６０重量％であることを特徴とする発明１又は２に記載された被覆粒状物。
［発明４］
芳香族ポリイソシアネートとポリオールとの合計量に対して、該芳香族ポリイソシアネートが１５〜６０重量％であることを特徴とする発明１、２又は３に記載された被覆粒状物。
［発明５］
ポリカプロラクトンポリオールがポリカプロラクトンジオールまたはポリカプロラクトントリオールであることを特徴とする発明１〜４のいずれかに記載された被覆粒状物。
［発明６］
本ヒドロキシ脂肪酸エステルがリシノレイン酸トリグリセリドであることを特徴とする発明１〜５のいずれかに記載された被覆粒状物。
［発明７］
芳香族イソシアネートがポリメチレンポリフェニルポリイソシアネートであることを特徴とする発明1〜６のいずれかに記載された被覆粒状物。
［発明８］
芳香族ポリイソシアネートと、ポリカプロラクトンポリオール及びヒマシ油を含む分子量３００〜５０００のポリオールとを反応させてなるウレタン樹脂で、生物活性物質含有粒状物が被覆されてなる被覆粒状物。
［発明９］
ウレタン樹脂が沸点１００℃以上の疎水性液状化合物を保持してなることを特徴とする発明１〜８のいずれかに記載された被覆粒状物。
［発明１０］
ウレタン樹脂が流動パラフィンを保持してなることを特徴とする発明１〜８のいずれかに記載された被覆粒状物。
［発明１１］
生物活性物質が肥料であることを特徴とする発明１〜１０のいずれかに記載された被覆粒状物。
［発明１２］
生物活性物質が農薬であることを特徴とする発明１〜１０のいずれかに記載された被覆粒状物。
【発明の効果】
【０００７】
本発明における生物活性物質含有の被覆粒状物は、土壌中における分解性を有する樹脂で被覆され、且つ優れた生物活性物質の溶出コントロール性を備えている。
【発明を実施するための最良の形態】
【０００８】
本発明における被覆粒状物（以下、本発明被覆粒状物と記す。）の被膜に用いられるウレタン樹脂（以下、本ウレタン樹脂と記す。）は、芳香族ポリイソシアネートと、ポリカプロラクトンポリオール及び本ヒドロキシ脂肪酸エステルを含む分子量３００〜５０００のポリオールとを反応させてなるウレタン樹脂である。本発明において、分子量３００〜５０００のポリオール（以下、本ポリオールと記す。）とは、得られるウレタン樹脂の性質を変化させる量の分子量が３００未満または５０００より大であるポリオールを実質的に含まない。実質的に含まないとは、芳香族ポリイソシアネートと本ポリオールとの合計量に対して、例えば１．０重量％未満である。
【０００９】
本発明において、芳香族ポリイソシアネートと本ポリオールとの合計量に対して、好ましくは芳香族ポリイソシアネートは１０〜６０重量％、更に好ましくは１５〜６０重量％、また更に好ましくは２０〜５０重量％である。
本発明で用いられる芳香族ポリイソシアネートとしては、例えば４，４'−ジフェニルメタンジイソシアネート（ＭＤＩ）、トリレンジイソシアネート（ＴＤＩ）、キシリレンジイソシアネート（ＸＤＩ）、トリジンジイソシアネート（ＴＯＤＩ）、ナフタレン−１、５−ジイソシアネート（ＮＤＩ）、テトラメチレンキシリレンジイソシアネート（ＴＭＸＤＩ）、ポリメチレンポリフェニルポリイソシアネート（ポリメリックＭＤＩ）またはその誘導体（イソシアヌレート体、ビウレット体、ウレトジオン体等の変性物）が挙げられる。本発明において、芳香族ポリイソシアネートとしては、イソシアネート基がベンゼン環に１個の割合で直接結合している芳香族ポリイソシアネートが好ましく、そのような芳香族ポリイソシアネートとしては、具体的には４，４'−ジフェニルメタンジイソシアネート（ＭＤＩ）、トリジンジイソシアネート（ＴＯＤＩ）、ポリメチレンポリフェニルポリイソシアネート（ポリメリックＭＤＩ）が挙げられ、更に好ましくはポリメチレンポリフェニルポリイソシアネート（ポリメリックＭＤＩ）が挙げられる。
【００１０】
本発明において、芳香族ポリイソシアネートと本ポリオールとの合計量に対して、ポリカプロラクトンポリオールは好ましくは１５〜８０重量％、より好ましくは２０〜８０重量％である。
本発明において、ポリカプロラクトンポリオールとは、低分子ポリオールにε−カプロラクトンモノマーを開環重合することにより製造される化合物であり、原料として用いる低分子ポリオールの種類及びε−カプロラクトンの重合度により、得られるポリカプロラクトンポリオールの種類が異なる。以下に、１分子中の水酸基の数が２又は３個であるポリカプロラクトンポリオール（ポリカプロラクトンジオール又はポリカプロラクトントリオール）の典型的な構造を示す。該ポリカプロラクトンポリオールは１分子中に（１−オキソヘキサ−1，6−ジイル）オキシ構造（-C(=O)-CH2-CH2-CH2-CH2-CH2-O-）を１以上有するポリオールである。
【００１１】
0005412716.tif 000004
〔上記の式中、ｍは０以上の整数、ｎは１以上の整数、ｍ＋ｎは２以上であり、Ｒ1は２価の有機残基（例えば、エチレン基、テトラメチレン基等）を表す。〕
【００１２】
0005412716.tif 000005
〔上記の式中、ｍおよびｐは０以上の整数、ｎは１以上の整数、ｍ＋ｎ＋ｐは２以上であり、Ｒ2は３価の有機残基（例えば、プロパン−１，２，３−トリイル基等）を表す。〕
【００１３】
ポリカプロラクトンポリオールの製造において、原料として用いられる低分子ポリオールは、１分子中に水酸基を２個有する化合物として例えばエチレングリコール、ジエチレングリコール、プロピレングリコール、１，４−ブタンジオール、１，５−ペンタンジオール、１，６−ヘキサンジオール、１，８−オクタンジオールが挙げられ、１分子中に水酸基を３個有するポリオールとして例えば２−エチル−２−（ヒドロキシメチル）−１，３−プロパンジオール（慣用名：トリメチロールプロパン）、２−（ヒドロキシメチル）−１，３−プロパンジオール、グリセリン、トリエタノールアミンが挙げられる。
【００１４】
本発明においてポリカプロラクトンポリオールは、分子量が４００〜２５００のものが好ましい。本発明で好ましく用いうるポリカプロラクトンポリオールの水酸基当量は２００〜１２５０である。
【００１５】
本発明において、芳香族ポリイソシアネートと本ポリオールとの合計量に対して、本ヒドロキシ脂肪酸エステルは好ましくは７〜６０重量％であり、更に好ましくは１０〜６０重量％、また更に好ましくは１４〜５０重量％である。
本発明において、本ヒドロキシ脂肪酸エステルとはとは、低分子ポリオールにリシノレイン酸又は１２−ヒドロキシステアリン酸を脱水縮合させることにより製造されるエステル化合物であり、低分子ポリオール１分子に対してリシノレイン酸又は１２−ヒドロキシステアリン酸は１〜３分子の割合である。
本ヒドロキシ脂肪酸エステルの製造において、原料として用いられる低分子ポリオールは、１分子中に水酸基を２個有する化合物として例えばエチレングリコール、ジエチレングリコール、プロピレングリコール、１，４−ブタンジオール、１，５−ペンタンジオール、１，６−ヘキサンジオール、１，８−オクタンジオールが挙げられ、１分子中に水酸基を３個有するポリオールとして例えば２−エチル−２−（ヒドロキシメチル）−１，３−プロパンジオール（慣用名：トリメチロールプロパン）、２−（ヒドロキシメチル）−１，３−プロパンジオール、１，２，３−プロパントリオール（慣用名：グリセリン）が挙げられる。
一般式(I)において、原料として用いられる低分子ポリオールが１分子中に水酸基を２個有する化合物である場合、ｎ＋ｍは２であり、ｎは１又は２であり、ＡはＣ２−Ｃ８アルカンジイル基（例えば、エタン−１，２−ジイル基、プロパン−１，３−ジイル基、ブタン−１，４−ジイル基、ペンタン−１，５−ジイル基、ヘキサン−１，６−ジイル基）である、また低分子ポリオールが１分子中に水酸基を３個有する化合物である場合、ｎ＋ｍは３であり、ｎは1、２又は３であり、ＡはＣ３−Ｃ８アルカントリイル基（例えば、プロパン−１，２，３−トリイル基）である。
本ヒドロキシ脂肪酸エステルのうち、リシノレイン酸トリグリセリドはひまし油中の主成分であり、ひまし油を加水分解することによりリシノレイン酸を得ることができる。リシノレイン酸トリグリセリドとしてひまし油を用いることもできる。また、１２−ヒドロキシステアリン酸はリシノレイン酸を水素添加することにより得ることができる。
本発明において本ヒドロキシ脂肪酸エステルは、リシノレイン酸トリグリセリドが好ましい。
【００１６】
本ポリオールにおいて、ポリカプロラクトンポリオールと本ヒドロキシ脂肪酸エステルとのモル比は特に制限がないが、好ましくは１：０．１〜１：５の範囲である。
【００１７】
本ポリオールは、ポリカプロラクトンポリオール及び本ヒドロキシ脂肪酸エステルのみであってもよく、他の種類のポリオールを含有していてもよい。
本ポリオールとして含有していてもよい他の種類のポリオールとしては、例えばポリオキシプロピレンジオール、ポリオキシプロピレントリオール等のポリエーテルポリオール等が挙げられる。
【００１８】
本発明において、芳香族ポリイソシアネートに由来するイソシアネート基の数と、本ポリオールに由来する水酸基の数との比率は、好ましくは１：０．９〜１：１．５であり、より好ましくは１：１〜１：１．２である。
【００１９】
また本発明においてポリオールの水酸基当量とは、水酸基１個あたりのポリオールの分子量を意味する。ポリオールの水酸基当量は末端基定量法により測定した値を意味する。
【００２０】
本ウレタン樹脂は通常、生物活性物質含有粒状物の表面又は生物活性物質含有粒状物を覆う被膜上にて、芳香族ポリイソシアネートと本ポリオールとを、必要により触媒の存在下に反応させることにより製造する。
芳香族ポリイソシアネートと本ポリオールとの反応においては、特に制限はないが、例えば、全ての芳香族ポリイソシアネートと本ポリオールとを混合し、硬化・成型させる方法；芳香族ポリイソシアネートと一部の本ポリオールとを予め混合して、ポリイソシアネート末端プレポリマーを調製した後に、残りの本ポリオールを混合し、硬化・成型させる方法等の方法にて行うことができる。もしくは、少量の有機溶剤を併せて混合し、同時に反応と溶媒除去を行う方法も行うことができる。また、反応条件としては、任意に選択することができるが温度を高くすると水酸基とイソシアネート基の反応速度が上昇する。さらに、触媒を入れることによって、反応速度を加速することができる。
【００２１】
本ウレタン樹脂の製造において用いられる触媒としては、例えば、酢酸カリ、酢酸カルシウム、スタナスオクトエート、ジブチルチンジアセテート、ジブチルチンジクロライド、ジブチルチンジラウレート、ジブチルチオチン酸、オクチル酸第一チン、ジ−ｎ−オクチルチンジラウレート、イソプロピルチタネート、ビスマス２−エチルヘキサノエート、ホスフィン、Ｚｎネオデカノエート等の有機金属、トリエチルアミン、Ｎ，Ｎ，Ｎ'，Ｎ'−テトラメチルエチレンジアミン、トリエチレンジアミン、Ｎ−メチルモルホリン、Ｎ，Ｎ−ジメチルジドデシルアミン、Ｎ−ドデシルモルホリン、Ｎ，Ｎ−ジメチルシクロヘキシルアミン、Ｎ−エチルモルホリン、ジメチルエタノールアミン、Ｎ，Ｎ−ジメチルベンジルアミン、テトラブチルチタネート、オキシイソプロピルバナデート、ｎ−プロピルジルコネート、２，４，６−トリス（ジメチルアミノメチル）フェノール等のアミン触媒が挙げられる。
尚、芳香族ポリイソシアネートにおけるジイソシアネート基と本ポリオールにおける水酸基とが十分に反応する前の、芳香族ポリイソシアネート及び本ポリオール（更に必要に応じて添加される触媒）の流動性を有する混合物を未硬化ウレタン樹脂ともいう。
【００２２】
本発明被覆粒状物は、本ウレタン樹脂で生物活性物質含有粒状物が被覆されてなる被覆粒状物であり、本ウレタン樹脂を用いた被覆は生物活性物質含有粒状物中の生物活性物質の溶出を抑制する。本発明において、生物活性物質含有粒状物に含有される生物活性物質としては、殺虫剤、殺菌剤、除草剤、植物成長調整剤、肥料、忌避剤等が挙げられる。
【００２３】
本発明における、殺虫剤、殺菌剤、除草剤、植物生長調整剤としては、フェニトロチオン［Ｏ，Ｏ−ジメチルＯ−（３−メチル−４−ニトロフェニル）ホスホロチオエート］、フェンチオン［Ｏ，Ｏ−ジメチルＯ−（３−メチル−４−（メチルチオ）フェニル）ホスホロチオエート］、ダイアジノン［Ｏ，Ｏ−ジエチル−Ｏ−２−イソプロピル−６−メチルピリミジン−４−イルホスホロチオエート］、クロルピリホス［Ｏ，Ｏ−ジエチル−Ｏ−３，５，６−トリクロロ−２−ピリジルホスホロチオエート］、アセフェート［Ｏ，Ｓ−ジメチルアセチルホスホラミドチオエート］、メチダチオン［Ｓ−２，３−ジヒドロ−５−メトキシ−２−オキソ−１，３，４−チアジアゾール−３−イルメチルＯ，Ｏ−ジメチルホスホロジチオエート］、ジスルホトン［Ｏ，Ｏ−ジエチルＳ−２−エチルチオエチルホスホロジチオエート］、ＤＤＶＰ［２，２−ジクロロビニルジメチルホスフェート］、スルプロホス［Ｏ−エチルＯ−４−（メチルチオ）フェニルＳ−プロピルホスホロジチオエート］、シアノホス［Ｏ−４−シアノフェニルＯ，Ｏ−ジメチルホスホロチオエート］、ジオキサベンゾホス［２−メトキシ−４Ｈ−１，３，２−ベンゾジオキサホスホリン−２−スルフィド］、ジメトエート［Ｏ，Ｏ−ジメチル−Ｓ−（Ｎ−メチルカルバモイルメチル）ジチオホスフェート］、フェントエート［エチル２−ジメトキシホスフィノチオイルチオ（フェニル）アセテート］、マラチオン［ジエチル（ジメトキシホスフィノチオイルチオ）サクシネート］、トリクロルホン［ジメチル２，２，２−トリクロロ−１−ヒドロキシエチルホスホネート］、アジンホスメチル［Ｓ−３，４−ジヒドロ−４−オキソ−１，２，３−ベンゾトリアジン−３−イルメチルＯ，Ｏ−ジメチルホスホロジチオエート］、モノクロトホス［ジメチル−｛（Ｅ）−１−メチル−２−（メチルカルバモイル）ビニル｝ホスフェート］、エチオン［Ｏ，Ｏ，Ｏ’，Ｏ’−テトラエチル−Ｓ，Ｓ’−メチレンビス（ホスホロジチオエート）］等の有機リン系化合物、
ＢＰＭＣ［２−ｓｅｃ−ブチルフェニルメチルカーバメート］、ベンフラカルブ［エチル  Ｎ−｛２，３−ジヒドロ−２，２−ジメチルベンゾフラン−７−イルオキシカルボニル（メチル）アミノチオ｝−Ｎ−イソプロピル−β−アラニネート］、プロポキスル［２−イソプロポキシフェニル−Ｎ−メチルカーバメート］、カルボスルファン［２，３−ジヒドロ−２，２−ジメチル−７−ベンゾ［ｂ］フラニル  Ｎ−ジブチルアミノチオ−Ｎ−メチルカーバメート］、カルバリル［１−ナフチル−Ｎ−メチルカーバメート］、メソミル［Ｓ−メチル−Ｎ−（メチルカルバモイルオキシ）チオアセトイミデート］、エチオフェンカルブ［２−（エチルチオメチル）フェニルメチルカーバメート］、アルジカルブ［２−メチル−２−（メチルチオ）プロピオンアルデヒド  Ｏ−メチルカルバモイルオキシム］、オキサミル［Ｎ，Ｎ−ジメチル−２−メチルカルバモイルオキシイミノ−２−（メチルチオ）アセトアミド］、フェノチオカルブ［Ｓ−４−フェノキシブチル−Ｎ，Ｎ−ジメチルチオカーバメート］等のカーバメート系化合物、
エトフェンプロックス［２−（４−エトキシフェニル）−２−メチル−１−（３−フェノキシベンジル）オキシプロパン］、フェンバレレート［（ＲＳ）−α−シアノ−３−フェノキシベンジル  （ＲＳ）−２−（４−クロロフェニル）−３−メチルブチレート］、エスフェンバレレート［（Ｓ）−α−シアノ−３−フェノキシベンジル  （Ｓ）−２−（４−クロロフェニル）−３−メチルブチレート］、フェンプロパトリン［（ＲＳ）−α−シアノ−３−フェノキシベンジル  ２，２，３，３−テトラメチルシクロプロパンカルボキシレート］、シペルメトリン［（ＲＳ）−α−シアノ−３−フェノキシベンジル  （１ＲＳ）−シス，トランス−３−（２，２−ジクロロビニル）−２，２−ジメチルシクロプロパンカルボキシレート］、ペルメトリン［３−フェノキシベンジル  （１ＲＳ）−シス，トランス−３−（２，２−ジクロロビニル）−２，２−ジメチルシクロプロパンカルボキシレート］、シハロトリン［（ＲＳ）−α−シアノ−３−フェノキシベンジル  （１ＲＳ，３Ｚ）−シス−３−（２−クロロ−３，３，３−トリフルオロプロプ−１−エニル）−２，２−ジメチルシクロプロパンカルボキシレート］、デルタメトリン［（Ｓ）−α−シアノ−３−フェノキシベンジル  （１Ｒ）−シス−３−（２，２−ジブロモビニル）−２，２−ジメチルシクロプロパンカルボキシレート］、シクロプロトリン［（ＲＳ）−α−シアノ−３−フェノキシベンジル  （ＲＳ）−２，２−ジクロロ−１−（４−エトキシフェニル）シクロプロパンカルボキシレート］、フルバリネート［α−シアノ−３−フェノキシベンジル  Ｎ−（２−クロロ−α，α，α−トリフルオロ−ｐ−トリル）−Ｄ−バリネート］、ビフェンスリン［２−メチル−３−フェニルベンジル  （１ＲＳ，３Ｚ）−シス−３−（２−クロロ−３，３，３−トリフルオロ−１−プロペニル）−２，２−ジメチルシクロプロパンカルボキシレート］、ハルフェンプロックス［２−（４−ブロモジフルオロメトキシフェニル）−２−メチル−１−（３−フェノキシベンジル）メチルプロパン］、トラロメトリン［（Ｓ）−α−シアノ−３−フェノキシベンジル  （１Ｒ）−シス−３−（１，２，２，２−テトラブロモエチル）−２，２−ジメチルシクロプロパンカルボキシレート］、シラフルオフェン［（４−エトキシフェニル）−｛３−（４−フルオロ−３−フェノキシフェニル）プロピル｝ジメチルシラン］、ｄ−フェノトリン［３−フェノキシベンジル  （１Ｒ）−シス，トランス−２，２−ジメチル−３−（２−メチル−１−プロペニル）シクロプロパンカルボキシレート］、シフェノトリン［（ＲＳ）−α−シアノ−３−フェノキシベンジル  （１Ｒ）−シス，トランス−２，２−ジメチル−３−（２−メチル−１−プロペニル）シクロプロパンカルボキシレート］、ｄ−レスメトリン［５−ベンジル−３−フリルメチル  （１Ｒ）−シス，トランス−２，２−ジメチル−３−（２−メチル−１−プロペニル）シクロプロパンカルボキシレート］、アクリナスリン［（Ｓ）−α−シアノ−３−フェノキシベンジル  （１Ｒ，３Ｚ）−シス−（２，２−ジメチル−３−｛３−オキソ−３−（１，１，１，３，３，３−ヘキサフルオロプロピルオキシ）プロペニル｝シクロプロパン��ルボキシレート）、シフルトリン［（ＲＳ）−α−シアノ−４−フルオロ−３−フェノキシベンジル  ３−（２，２−ジクロロビニル）−２，２−ジメチルシクロプロパンカルボキシレート］、テフルトリン［２，３，５，６−テトラフルオロ−４−メチルベンジル  （１ＲＳ，３Ｚ）−シス−３−（２−クロロ−３，３，３−トリフルオロ−１−プロペニル）−２，２−ジメチルシクロプロパンカルボキシレート］、トランスフルスリン［２，３，５，６−テトラフルオロベンジル  （１Ｒ）−トランス−３−（２，２−ジクロロビニル）−２，２−ジメチルシクロプロパンカルボキシレート］、テトラメトリン［３，４，５，６−テトラヒドロフタルイミドメチル  （１ＲＳ）−シス，トランス−２，２−ジメチル−３−（２−メチル−１−プロぺニル）シクロプロパンカルボキシレート］、アレトリン［（ＲＳ）−２−メチル−４−オキソ−３−（２−プロペニル）−２−シクロペンテン−１−イル  （１ＲＳ）−シス，トランス−２，２−ジメチル−３−（２−メチル−１−プロぺニル）シクロプロパンカルボキシレート］、プラレトリン［（Ｓ）−２−メチル−４−オキソ−３−（２−プロピニル）−２−シクロペンテン−１−イル  （１Ｒ）−シス，トランス−２，２−ジメチル−３−（２−メチル−１−プロぺニル）シクロプロパンカルボキシレート］、エンペントリン［（ＲＳ）−１−エチニル−２−メチル−２−ペンテニル（１Ｒ）−シス，トランス−２，２−ジメチル−３−（２−メチル−１−プロぺニル）シクロプロパンカルボキシレート］、イミプロスリン［２，５−ジオキソ−３−（２−プロピニル）イミダゾリジン−１−イルメチル  （１Ｒ）−シス，トランス−２，２−ジメチル−３−（２−メチル−１−プロぺニル）シクロプロパンカルボキシレート］、ｄ−フラメトリン［５−（２−プロピニル）フルフリル  （１Ｒ）−シス，トランス−２，２−ジメチル−３−（２−メチル−１−プロぺニル）シクロプロパンカルボキシレート］、５−（２−プロピニル）フルフリル  ２，２，３，３−テトラメチルシクロプロパンカルボキシレート等のピレスロイド系化合物、
ブプロフェジン［２−ｔｅｒｔ−ブチルイミノ−３−イソプロピル−５−フェニル−１，３，５−チアジアジン−４−オン］等のチアジアジン誘導体、ニトロイミダゾリジン誘導体、カルタップ［Ｓ，Ｓ’−（２−ジメチルアミノトリメチレン）ビス（チオカーバメート）］、チオシクラム［Ｎ，Ｎ−ジメチル−１，２，３−トリチアン−５−イルアミン］、ベンスルタップ［Ｓ，Ｓ’−２−ジメチルアミノトリメチレンジ（ベンゼンチオスルフォネート）］等のネライストキシン誘導体、Ｎ−シアノ−Ｎ’−メチル−Ｎ’−（６−クロロ−３−ピリジルメチル）アセトアミジン等のＮ−シアノアミジン誘導体、エンドスルファン［６，７，８，９，１０，１０−ヘキサクロロ−１，５，５ａ，６，９，９ａ−ヘキサヒドロ−６，９−メタノ−２，４，３−ベンゾジオキサチエピンオキサイド］、γ−ＢＨＣ［１，２，３，４，５，６−ヘキサクロロシクロヘキサン］、ジコホル［１，１−ビス（４−クロロフェニル）−２，２，２−トリクロロエタノ−ル］等の塩素化炭化水素化合物、クロルフルアズロン［１−｛３，５−ジクロロ−４−（３−クロロ−５−トリフルオロメチルピリジン−２−イルオキシ）フェニル｝−３−（２，６−ジフルオロベンゾイル）ウレア］、テフルベンズロン［１−（３，５−ジクロロ−２，４−ジフルオロフェニル）−３−（２，６−ジフルオロベンゾイル）ウレア］、フルフェノクスロン［１−｛４−（２−クロロ−４−トリフルオロメチルフェノキシ）−２−フルオロフェニル｝−３−（２，６−ジフルオロベンゾイル）ウレア］等のベンゾイルフェニルウレア系化合物、アミトラズ［Ｎ，Ｎ’−｛（メチルイミノ）ジメチリジン｝−ジ−２，４−キシリジン］、クロルジメホルム［Ｎ’−（４−クロロ−２−メチルフェニル）−Ｎ，Ｎ−ジメチルメチニミダミド］等のホルムアミジン誘導体、ジアフェンチウロン［Ｎ−（２，６−ジイソプロピル−４−フェノキシフェニル）−Ｎ’−ｔ−ブチルカルボジイミド］等のチオ尿素誘導体、Ｎ−フェニルピラゾール系化合物、
メトキサジアゾン［５−メトキシ−３−（２−メトキシフェニル）−１，３，４−オキサジアゾール−２−（３Ｈ）−オン］、ブロモプロピレート［イソプロピル４，４’−ジブロモベンジレート］、テトラジホン［４−クロロフェニル  ２，４，５−トリクロロフェニルスルホン］、キノメチオネート［Ｓ，Ｓ−６−メチルキノキサリン−２，３−ジイルジチオカルボネート］、プロパルギット［２−（４−ｔｅｒｔ−ブチルフェノキシ）シクロヘキシルプロピ−２−イルスルファイト］、フェンブタティンオキシド［ビス｛トリス（２−メチル−２−フェニルプロピル）ティン｝オキシド］、ヘキシチアゾクス［（４ＲＳ，５ＲＳ）−５−（４−クロロフェニル）−Ｎ−クロロヘキシル−４−メチル−２−オキソ−１，３−チアゾリジン−３−カルボキサミド］、クロフェンテジン［３，６−ビス（２−クロロフェニル）−１，２，４，５−テトラジン］、ピリダベン［２−ｔｅｒｔ−ブチル−５−（４−ｔｅｒｔ−ブチルベンジルチオ）−４−クロロピリダジン−３（２Ｈ）−オン］、フェンピロキシメート［ｔｅｒｔ−ブチル  （Ｅ）−４−［（１，３−ジメチル−５−フェノキシピラゾール−４−イル）メチレンアミノオキシメチル］ベンゾエート］、デブフェンピラド［Ｎ−４−ｔｅｒｔ−ブチルベンジル）−４−クロロ−３−エチル−１−メチル−５−ピラゾールカルボキサミド］、ポリナクチンコンプレックス［テトラナクチン、ジナクチン、トリナクチン］、ピリミジフェン［５−クロロ−Ｎ−［２−｛４−（２−エトキシエチル）−２，３−ジメチルフェノキシ｝エチル］−６−エチルピリミジン−４−アミン］、ミルベメクチン、アバメクチン、イバーメクチン、アザジラクチン［ＡＺＡＤ］、５−メチル［１，２，４］トリアゾロ［３，４−ｂ］ベンゾチアゾール、メチル  １−（ブチルカルバモイル）ベンズイミダゾール−２−カーバメート、６−（３，５−ジクロロ−４−メチルフェニル）−３（２Ｈ）−ピリダジノン、１−（４−クロロフェノキシ）−３，３−ジメチル−１−（１Ｈ−１，２，４−トリアゾール−１−イル）ブタノン、（Ｅ）−４−クロロ−２−（トリフルオロメチル）−Ｎ−〔１−（イミダゾール−１−イル）−２−プロポキシエチリデン〕アニリン、１−〔Ｎ−プロピル−Ｎ−〔２−（２，４，６−トリクロロフェノキシ）エチル〕カルバモイル〕イミダゾール、（Ｅ）−１−（４−クロロフェニル）−４，４−ジメチル−２−（１Ｈ−１，２，４−トリアゾール−１−イル）−１−ペンテン−３−オール、１−（４−クロロフェニル）−４，４−ジメチル−２−（１Ｈ−１，２，４−トリアゾール−１−イル）ペンタン−３−オール、（Ｅ）−１−（２，４−ジクロロフェニル）−４，４−ジメチル−２−（１Ｈ−１，２，４−トリアゾール−１−イル）−１−ペンテン−３−オール、１−（２，４−ジクロロフェニル）−４，４−ジメチル−２−（１Ｈ−１，２，４−トリアゾール−１−イル）ペンタン−３−オール、４−〔３−（４−tert−ブチルフェニル）−２−メチルプロピル〕−２，６−ジメチルモルホリン、２−（２，４−ジクロロフェニル）−１−（１Ｈ−１，２，４−トリアゾール−１−イル）ヘキサン−２−オール、Ｏ，Ｏ−ジエチル  Ｏ−２−キノキサリニルホスホロチオエート、Ｏ−（６−エトキシ−２−エチル−４−ピリミジニル）Ｏ，Ｏ−ジメチル  ホスホロチオエート、２−ジエチルアミノ−５，６−ジメチルピリミジン−４−イル  ジメチルカーバメート、４−（２，４−ジクロロベンゾイル）−１，３−ジメチル−５−ピラゾリル  ｐ−トルエンスルホナート、４−アミノ−６−（１，１−ジメチルエチル）−３−メチルチオ−１，２，４−トリアジン−５（４Ｈ）−オン、２−クロロ−Ｎ−〔（４−メトキシ−６−メチル−１，３，５−トリアジン−２−イル）アミノカルボニル〕ベンゼンスルホンアミド、２−メトキシカルボニル−Ｎ−〔（４，６−ジメトキシピリミジン−２−イル）アミノカルボニル〕ベンゼンスルホンアミド、２−メトキシカルボニル−Ｎ−〔（４，６−ジメチルピリミジン−２−イル）アミノカルボニル〕ベンゼンスルホンアミド、２−メトキシカルボニル−Ｎ−〔（４−メトキシ−６−メチル−１，３，５−トリアジン−２−イル）アミノカルボニル〕ベンゼンスルホンアミド、２−エトキシカルボニル−Ｎ−〔（４−クロロ−６−メトキシピリミジン−２−イル）アミノカルボニル〕ベンゼンスルホンアミド、２−（２−クロロエトキシ）−Ｎ−〔（４−メトキシ−６−メチル−１，３，５−トリアジン−２−イル）アミノカルボニル〕ベンゼンスルホンアミド、２−メトキシカルボニル−Ｎ−〔（４，６−ジメトキシピリミジン−２−イル）アミノカルボニル〕フェニルメタンスルホンアミド、２−メトキシカルボニル−Ｎ−〔（４−メトキシ−６−メチル−１，３，５−トリアジン−２−イル）アミノカルボニル〕チオフェン−３−スルホンアミド、４−エトキシカルボニル−Ｎ−〔（４，６−ジメトキシピリミジン−２−イル）アミノカルボニル〕−１−メチルピラゾール−５−スルホンアミド、２−〔４，５−ジヒドロ−４−メチル−４−（１−メチルエチル）−５−オキソ−１Ｈ−イミダゾール−２−イル〕−３−キノリンカルボン酸、２−〔４，５−ジヒドロ−４−メチル−４−（１−メチルエチル）−５−オキソ−１Ｈ−イミダゾール−２−イル〕−５−エチル−３−ピリジンカルボン酸、メチル  ６−（４−イソプロピル−４−メチル−５−オキソイミダゾリン−２−イル）−ｍ−トルエート、メチル  ２−（４−イソプロピル−４−メチル−５−オキソイミダゾリン−２−イル）−ｐ−トルエート、２−（４−イソプロピル−４−メチル−５−オキソイミダゾリン−２−イル）ニコチン酸、Ｎ−（４−クロロフェニル）メチル−Ｎ−シクロペンチル−Ｎ'−フェニルウレア、（ＲＳ）−２−シアノ−Ｎ−［（Ｒ）−１（２，４−ジクロロフェニル）エチル］−３，３−ジメチルブチルアミド、Ｎ−（１，３−ジヒドロ−１，１，３−トリメチルイソベンゾフラン−４−イル）−５−クロロ−１，３−ジメチルピラゾール−４−カルボキシアミド、Ｎ−［２，６−ジブロモ−４−（トリフルオロメトキシ）フェニル］−２−メチル−４−（トリフルオロメチル）−５−チアゾ−ルカルボキシアミド、２，２−ジクロロ−Ｎ−［１−（４−クロロフェニル）エチル］−３−メチルシクロプロパンカルボキシアミド、メチル（Ｅ）−２−２−６−（２−シアノフェノキシ）ピリミジン−４−イルオキシ−フェニル−３−メトキシアクリレ���ト、５−メチル−１，２，４−トリアゾロ［３，４−ｂ］ベンゾチアゾール、３−アリルオキシ−１，２−ベンゾイソチアゾール−１，１−ジオキシド、ジイソプロピル＝１，３−ジチオラン−２−イリデン−マロネート、Ｏ，Ｏ−ジプロピル−Ｏ−４−メチルチオフェニルホスフェート等が挙げられる。
【００２４】
本発明における肥料としては、植物栽培において養分を与えるために土壌に施される窒素、リン、カリウム、珪素、マグネシウム、カルシウム、マンガン、ホウ素、鉄等の種々の元素を含有する成分であり、例えば、尿素、硝酸アンモニウム、硝酸苦土アンモニウム、塩化アンモニウム、硫酸アンモニウム、リン酸アンモニウム、硝酸ソーダ、硝酸カルシウム、硝酸カリウム、石灰窒素、ホルムアルデヒド加工尿素（ＵＦ）、アセトアルデヒド加工尿素（ＣＤＵ）、イソブチルアルデヒド加工尿素（ＩＢＤＵ）、グアニール尿素（ＧＵ）等の窒素質肥料成分；過リン酸石灰、重過リン酸石灰、熔成リン、腐植酸リン、焼成リン、重焼リン、苦土過リン酸、ポリリン酸アンモニウム、メタリン酸カリウム、メタリン酸カルシウム、苦土リン酸、硫リン安、リン硝安カリウム、塩リン安等のリン酸質肥料成分；塩化カリウム、硫酸カリウム、硫酸カリソーダ、硫酸カリ苦土、重炭酸カリウム、リン酸カリウム等のカリウム質肥料成分；珪酸カルシウム等の珪酸質肥料成分；硫酸マグネシウム、塩化マグネシウム等のマグネシウム質肥料成分；生石灰、消石灰、炭酸カルシウム等のカルシウム質肥料成分；硫酸マンガン、硫酸苦土マンガン、鉱さいマンガン等のマンガン質肥料成分；ホウ酸、ホウ酸塩等のホウ素質肥料成分；鉄鋼スラグ等の含鉄肥料成分等を挙げることができる。
【００２５】
本発明における生物活性物質含有粒状物は、生物活性物質そのものであってもよいし、生物活性物質が担体に保持されたものであってもよい。また、生物活性物質含有粒状物は、複数の種類の生物活性物質が含有されていてもよい。また、１つの本発明被覆粒状物は、複数の生物活性物質含有粒状物を内核として含んでいてもよい。
生物活性物質を保持する担体としては、例えば、カオリナイト等のカオリン鉱物、モンモリロナイト、スメクタイト、タルク、蝋石、シリカ、含水珪酸カルシウム、炭酸カルシウム、ゼオライト、酸性白土等の鉱物質担体；セルロース、籾殻、澱粉、大豆粉等の植物質担体；乳糖、蔗糖、デキストリン、食塩、トリポリリン酸ナトリウム等の水溶性担体等が挙げられ、これらの担体は適宜組合わせて用いることが出来る。
本発明において、生物活性物質含有粒状物としては、肥料成分を含有してなる粒状肥料、殺虫剤、殺菌剤、除草剤、植物成長調節剤等の農薬活性成分を含有してなる農薬粒剤、及び肥料成分及び農薬活性成分を含有してなる農薬含有粒状肥料等が挙げられる。
【００２６】
本発明において、本発明被覆粒状物として、下記の態様が例示される。
芳香族ポリイソシアネート  １０〜６０重量部と、
ポリカプロラクトンポリオール  １５〜８０重量部及び本ヒドロキシ脂肪酸エステル７〜６０重量部を含む本ポリオールとを反応させてなるウレタン樹脂で、生物活性物質含有粒状物が被覆されてなる被覆粒状物。
芳香族ポリイソシアネート  ２０〜５０重量部と、
ポリカプロラクトンポリオール  １５〜８０重量部及び本ヒドロキシ脂肪酸エステル１４〜５０重量部を含む本ポリオールとを反応させてなるウレタン樹脂で、生物活性物質含有粒状物が被覆されてなる被覆粒状物。
芳香族ポリイソシアネート  １０〜６０重量部と、
ポリカプロラクトンジオール  １５〜８０重量部及びリシノレイン酸トリグリセリド７〜６０重量部を含む本ポリオールとを反応させてなるウレタン樹脂で、生物活性物質含有粒状物が被覆されてなる被覆粒状物。
芳香族ポリイソシアネート  ２０〜５０重量部と、
ポリカプロラクトンジオール  １５〜８０重量部及びリシノレイン酸トリグリセリド１４〜５０重量部を含む本ポリオールとを反応させてなるウレタン樹脂で、生物活性物質含有粒状物が被覆されてなる被覆粒状物。
芳香族ポリイソシアネート  １０〜６０重量部と、
ポリカプロラクトントリオール  １５〜８０重量部及びリシノレイン酸トリグリセリド７〜６０重量部を含む本ポリオールとを反応させてなるウレタン樹脂で、生物活性物質含有粒状物が被覆されてなる被覆粒状物。
芳香族ポリイソシアネート  ２０〜５０重量部と、
ポリカプロラクトントリオール  １５〜８０重量部及びリシノレイン酸トリグリセリド１４〜５０重量部を含む本ポリオールとを反応させてなるウレタン樹脂で、生物活性物質含有粒状物が被覆されてなる被覆粒状物。
【００２７】
芳香族ポリイソシアネート  １０〜６０重量部と、
ポリカプロラクトンポリオール  １５〜８０重量部及び本ヒドロキシ脂肪酸エステル７〜６０重量部を含む本ポリオールとを、芳香族ポリイソシアネートに由来するイソシアネート基の数とポリオールに由来する水酸基の数との比率が１：１〜１：１．２の比率で反応させてなるウレタン樹脂で、生物活性物質含有粒状物が被覆されてなる被覆粒状物。
芳香族ポリイソシアネート  ２０〜５０重量部と、
ポリカプロラクトンポリオール  １５〜８０重量部及び本ヒドロキシ脂肪酸エステル１４〜５０重量部を含む本ポリオールとを、芳香族ポリイソシアネートに由来するイソシアネート基の数とポリオールに由来する水酸基の数との比率が１：１〜１：１．２の比率で反応させてなるウレタン樹脂で、生物活性物質含有粒状物が被覆されてなる被覆粒状物。
芳香族ポリイソシアネート  １０〜６０重量部と、
ポリカプロラクトンポリオール  １５〜８０重量部及びリシノレイン酸トリグリセリド７〜６０重量部を含む本ポリオールとを、芳香族ポリイソシアネートに由来するイソシアネート基の数とポリオールに由来する水酸基の数との比率が１：１〜１：１．２の比率で反応させてなるウレタン樹脂で、生物活性物質含有粒状物が被覆されてなる被覆粒状物。
芳香族ポリイソシアネート  ２０〜５０重量部と、
ポリカプロラクトンポリオール  １５〜８０重量部及びリシノレイン酸トリグリセリド１４〜５０重量部を含む本ポリオールとを、芳香族ポリイソシアネートに由来するイソシアネート基の数と本ポリオールに由来する水酸基の数の比率が１：１〜１：１．２の比率で反応させてなるウレタン樹脂で、生物活性物質含有粒状物が被覆されてなる被覆粒状物。
【００２８】
芳香族ポリイソシアネート  １０〜６０重量部、ポリカプロラクトンポリオール  １５〜８０重量部及び本ヒドロキシ脂肪酸エステル７〜６０重量部を触媒の存在下に反応させてなるウレタン樹脂で、生物活性物質含有粒状物が被覆されてなる被覆粒状物。
芳香族ポリイソシアネート  ２０〜５０重量部、ポリカプロラクトンポリオール  １５〜８０重量部及び本ヒドロキシ脂肪酸エステル１４〜５０重量部を触媒の存在下に反応させてなるウレタン樹脂で、生物活性物質含有粒状物が被覆されてなる被覆粒状物。
芳香族ポリイソシアネート  １０〜６０重量部、ポリカプロラクトンポリオール  １５〜８０重量部及びリシノレイン酸トリグリセリド７〜６０重量部を触媒の存在下で反応させてなるウレタン樹脂で、生物活性物質含有粒状物が被覆されてなる被覆粒状物。
芳香族ポリイソシアネート  ２０〜５０重量部、ポリカプロラクトンポリオール  １５〜８０重量部及びリシノレイン酸トリグリセリド１４〜５０重量部を触媒の存在下で反応させてなるウレタン樹脂で、生物活性物質含有粒状物が被覆されてなる被覆粒状物。
【００２９】
芳香族ポリイソシアネート  １５〜６０重量部と、
ポリカプロラクトンポリオール  ２０〜８０重量部及び本ヒドロキシ脂肪酸エステル１０〜６０重量部を含む本ポリオールとを反応させてなるウレタン樹脂で、生物活性物質含有粒状物が被覆されてなる被覆粒状物。
芳香族ポリイソシアネート  １５〜６０重量部と、
ポリカプロラクトンポリオール  ２０〜８０重量部及び本ヒドロキシ脂肪酸エステル１０〜６０重量部を含む本ポリオールとを反応させてなるウレタン樹脂（但し、芳香族ポリイソシアネートとポリオールとの合計量に対して、芳香族ポリイソシアネート、ポリカプロラクトンポリオールおよび本ヒドロキシ脂肪酸エステルの合計が７０重量％以上である。）で、生物活性物質含有粒状物が被覆されてなる被覆粒状物。
芳香族ポリイソシアネート  １５〜６０重量部と、
ポリカプロラクトンポリオール  ２０〜８０重量部及びヒマシ油１０〜６０重量部を含む本ポリオールとを反応させてなるウレタン樹脂で、生物活性物質含有粒状物が被覆されてなる被覆粒状物。
芳香族ポリイソシアネート  １５〜６０重量部と、
ポリカプロラクトンポリオール  ２０〜８０重量部及びヒマシ油１０〜６０重量部を含む本ポリオールとを反応させてなるウレタン樹脂（但し、芳香族ポリイソシアネートとポリオールとの合計量に対して、芳香族ポリイソシアネート、ポリカプロラクトンポリオールおよびヒマシ油の合計が７０重量％以上である。）で、生物活性物質含有粒状物が被覆されてなる被覆粒状物。
芳香族ポリイソシアネート  １５〜６０重量部と、
ポリカプロラクトンポリオール  ２０〜８０重量部及び本ヒドロキシ脂肪酸エステル１０〜６０重量部を含むポリオールとを、芳香族ポリイソシアネートに由来するイソシアネート基の数とポリオールに由来する水酸基の数との比率が１：１〜１：１．２の比率で反応させてなるウレタン樹脂（但し、芳香族ポリイソシアネートとポリオールとの合計量に対して、芳香族ポリイソシアネート、ポリカプロラクトンポリオールおよび本ヒドロキシ脂肪酸エステルの合計が７０重量％以上である。）で、生物活性物質含有粒状物が被覆されてなる被覆粒状物。
芳香族ポリイソシアネート  １５〜６０重量部と、
ポリカプロラクトンポリオール  ２０〜８０重量部及びヒマシ油１０〜６０重量部を含むポリオールとを、芳香族ポリイソシアネートに由来するイソシアネート基の数とポリオールに由来する水酸基の数との比率が１：１〜１：１．２の比率で反応させてなるウレタン樹脂（但し、芳香族ポリイソシアネートとポリオールとの合計量に対して、芳香族ポリイソシアネート、ポリカプロラクトンポリオールおよびヒマシ油の合計が７０重量％以上である。）で、生物活性物質含有粒状物が被覆されてなる被覆粒状物。
【００３０】
芳香族ポリイソシアネートと、
ポリカプロラクトンポリオール及び本ヒドロキシ脂肪酸エステルを含む本ポリオールとを反応させてなるウレタン樹脂（但し、芳香族ポリイソシアネートおよび本ポリオールとの合計量に対して、芳香族ポリイソシアネートが１５〜６０重量部で、ポリカプロラクトンポリオールが２０〜８０重量％で、本ヒドロキシ脂肪酸エステルが１０〜６０重量％である。）で、生物活性物質含有粒状物が被覆されてなる被覆粒状物。
芳香族ポリイソシアネートと、
ポリカプロラクトンポリオール及び本ヒドロキシ脂肪酸エステルを含む本ポリオールとを反応させてなるウレタン樹脂（但し、芳香族ポリイソシアネートとポリオールとの合計量に対して、芳香族ポリイソシアネート、ポリカプロラクトンポリオールおよび本ヒドロキシ脂肪酸エステルの合計が７０重量％以上であり、芳香族ポリイソシアネートが１５〜６０重量部で、ポリカプロラクトンポリオールが２０〜８０重量％で、本ヒドロキシ脂肪酸エステルが１０〜６０重量％である。）で、生物活性物質含有粒状物が被覆されてなる被覆粒状物。
芳香族ポリイソシアネート  １５〜６０重量部と、
ポリカプロラクトンポリオール  及びヒマシ油を含む本ポリオールとを反応させてなるウレタン樹脂（但し、芳香族ポリイソシアネートおよび本ポリオールとの合計量に対して、芳香族ポリイソシアネートが１５〜６０重量部で、ポリカプロラクトンポリオールが２０〜８０重量％で、ヒマシ油が１０〜６０重量％である。）で、生物活性物質含有粒状物が被覆されてなる被覆粒状物。
芳香族ポリイソシアネートと、
ポリカプロラクトンポリオール及びヒマシ油を含む本ポリオールとを反応させてなるウレタン樹脂（但し、芳香族ポリイソシアネートとポリオールとの合計量に対して、芳香族ポリイソシアネート、ポリカプロラクトンポリオールおよびヒマシ油の合計が７０重量％以上であり、芳香族ポリイソシアネートが１５〜６０重量部で、ポリカプロラクトンポリオールが２０〜８０重量％で、ヒマシ油が１０〜６０重量％である。）で、生物活性物質含有粒状物が被覆されてなる被覆粒状物。
芳香族ポリイソシアネートと、
ポリカプロラクトンポリオール及び本ヒドロキシ脂肪酸エステルを含むポリオールとを、芳香族ポリイソシアネートに由来するイソシアネート基の数とポリオールに由来する水酸基の数との比率が１：１〜１：１．２の比率で反応させてなるウレタン樹脂（但し、芳香族ポリイソシアネートとポリオールとの合計量に対して、芳香族ポリイソシアネート、ポリカプロラクトンポリオールおよび本ヒドロキシ脂肪酸エステルの合計が７０重量％以上であり、芳香族ポリイソシアネートが１５〜６０重量部で、ポリカプロラクトンポリオールが２０〜８０重量％で、本ヒドロキシ脂肪酸エステルが１０〜６０重量％である。）で、生物活性物質含有粒状物が被覆されてなる被覆粒状物。
芳香族ポリイソシアネートと、
ポリカプロラクトンポリオール及びヒマシ油を含むポリオールとを、芳香族ポリイソシアネートに由来するイソシアネート基の数とポリオールに由来する水酸基の数との比率が１：１〜１：１．２の比率で反応させてなるウレタン樹脂（但し、芳香族ポリイソシアネートとポリオールとの合計量に対して、芳香族ポリイソシアネート、ポリカプロラクトンポリオールおよびヒマシ油の合計が７０重量％以上であり、芳香族ポリイソシアネートが１５〜６０重量部で、ポリカプロラクトンポリオールが２０〜８０重量％で、本ヒドロキシ脂肪酸エステルが１０〜６０重量％である。）で、生物活性物質含有粒状物が被覆されてなる被覆粒状物。
【００３１】
本発明被覆粒状物は、生物活性物質含有粒状物の周囲に本ウレタン樹脂を用いた被覆を形成することにより製造することができるが、被覆する方法として特に限定されない。例えば、(1)別途調製した本ウレタン樹脂の溶液又は乳化液を生物活性物質含有粒状物の周囲に吹き付けた後に、溶剤を除去して被覆する方法；(2)生物活性物質含有粒状物に、芳香族ポリイソシアネート及び本ポリオールを同時又は順次添加して、生物活性物質含有粒状物の表面にて、本ウレタン樹脂を調製して被覆する方法；(3)生物活性物質含有粒状物に、予め芳香族ポリイソシアネート又は本ポリオールのいずれかを含有させた後、もう一方の本ウレタン樹脂の原料を反応させて、生物活性物質含有粒状物の表面にて被覆する方法等が挙げられる。
本発明被覆粒状物における被膜が均質であれば、被膜に用いられる樹脂の使用量を少なくしても、所望の溶出抑制性能を得ることが出きる。その為、本ウレタン樹脂は生物活性物質含有の粒状物の表面上において芳香族ポリイソシアネートと本ポリオールとを無溶媒条件で反応させて製造されることが好ましい。
【００３２】
農業分野用途で用いられる本発明被覆粒状物としては、例えば被覆粒状肥料、被覆農薬粒剤、固体農薬含有マイクロカプセル、固体農薬含有マイクロスフィア等が挙げられる。
本ウレタン樹脂において、未硬化ウレタン樹脂がウレタン樹脂製造時の温度において、適度な期間、適度な流動性を有している場合、樹脂成型時において溶剤を使用することなく被覆することができる。
【００３３】
本発明被覆粒状物において、本ウレタン樹脂は沸点が１００℃以上の疎水性液状化合物（以下、本疎水性液状化合物と記す。）を保持してなることが、生物活性物質の溶出抑制性能の点から好ましい。本発明において、本疎水性液状化合物を保持してなる本ウレタン樹脂とは、本疎水性液状化合物を含浸又は表面に保持してなる本ウレタン樹脂を意味する。
本発明に用いられる２０℃で液状の疎水性液状化合物（以下、本疎水性液状化合物と記す。）としては、例えば流動パラフィンなどの鎖状炭化水素系液体、フェニルキシリルエタンやジスチリルキシレン等の芳香族系液体、大豆油や綿実油等の植物油、Ｓｏｌｖｅｓｓｏ１５０（商品名：エクソンモービル化学）等の石油系芳香族等が挙げられる。
本発明被覆粒状物において、本疎水性液状化合物が流動パラフィンであることが更に好ましい。
本発明被覆粒状物において、本疎水性液状化合物は、好ましくは０．０１〜２重量％（本発明被覆粒状物に対して）であり、一般的に本発明被覆粒状物の表面に本疎水性液状化合物が僅かに存在する程度添加するのが好ましい。
【００３４】
本発明被覆粒状物の製造方法について、被覆粒状肥料の製造方法を例に挙げて、更に詳しく説明する。
粒状肥料の粒子を、噴流動装置、回転パン、回転ドラム等の装置内にて、流動又は転動状態にする。粒子の大きさは特に制限がないが、通常０．１〜１５ｍｍであり、形状は球状が好ましいが、円柱状等の他の形状であってもよい。流動又は転動状態の該粒子を必要に応じて加熱する。次いで、芳香族ポリイソシアネート、本ポリオール及び必要に応じて添加される触媒の混合物である未硬化ウレタン樹脂を、流動又は転動状態にある該粒子に添加する。添加方法としては、各成分を混合した後にすばやく添加するか、各成分を別々に添加する方法のいずれでもよい。その後、該粒子の流動又は転動状態を維持して、芳香族ポリイソシアネートのイソシアネート基と本ポリオールの水酸基との反応を進行させ、該粒子の表面で本ウレタン樹脂で被覆する。この一回の操作にて形成される被膜の厚みは通常１〜２０μｍとなるように、添加するウレタン樹脂の量を調整することが好ましい。更に被膜の厚みが必要である場合は、上記の操作を繰り返すことにより、本ウレタン樹脂の被膜の厚みを増加させることができる。
本発明被覆粒状物において、本ウレタン樹脂の被膜は通常１〜６００μｍ、好ましくは８〜４００μｍの厚みであり、重量換算で通常１〜２０重量％（本発明被覆粒状物に対して）、好ましくは２〜１６重量％である。
本発明被覆粒状物は、通常粒径が０．１〜１５ｍｍの範囲である。
【００３５】
本ウレタン樹脂が本疎水性液状化合物を保持してなる場合は、本発明被覆粒状肥料は、上記の被覆粒状肥料の製造方法において、本疎水性液状化合物を未硬化ウレタン樹脂と同時に粒状肥料に添加する方法、本疎水性液状化合物を本ウレタン樹脂の被覆前に粒状肥料を添加する方法、及び、本疎水性液状化合物を本ウレタン樹脂の被覆後に本ウレタン樹脂で被覆された粒状肥料に添加する方法等で製造することができるが、好ましくは本ウレタン樹脂の被覆前に、本疎水性液状化合物を粒状肥料に添加する方法で製造する。
【実施例】
【００３６】
次に、本発明を製造例および試験例を挙げてより詳細に説明するが、本発明は実施例のみに限定されるものではない。
【００３７】
製造例１（本ウレタン樹脂のフィルムの作製）
以下の要領にて、本ウレタン樹脂からなるフィルムを作製した。
表１に記載のポリオール及び２，４，６−トリス（ジメチルアミノメチル）フェノール（触媒）を約５０℃で均一に混合した後、芳香族ポリイソシアネートを添加し、すばやく混合し、厚さ約１２５μｍ(分解試験用)にセットしたアプリケーターを用いて、シート状に延展した。延展した樹脂は、７０℃で３時間静置して硬化させ、ウレタン樹脂からなるフィルム（Ａ）〜（Ｇ）を得た。
【００３８】
【表１】
0005412716.tif 000006
【００３９】
【表２】
0005412716.tif 000007
【００４０】
上記の表１及び２において、
ポリメリックＭＤＩ(ポリメチレンポリフェニレンポリイソシアネート、Ｓｕｍｉｄｕ
ｒ  ４４Ｖ−１０、住化バイエルウレタン製）、
ポリカプロラクトンジオールＡ（Ｐｌａｃｃｅｌ２０５、ダイセル化学製）、
ポリカプロラクトンジオールＢ（Ｐｌａｃｃｅｌ２１０、ダイセル化学製）、
ポリカプロラクトンジオールＣ（Ｐｌａｃｃｅｌ２２０、ダイセル化学製）、
ポリカプロラクトンジオールＤ（Ｐｌａｃｃｅｌ２０８、ダイセル化学製）、
工業用ひまし油（工業用ひまし油１号、リシノレイン酸トリグリセリドを主成分として含有、豊国製油株式会社製）、
２，４，６−トリス（ジメチルアミノメチル）フェノール（ＴＡＰ、化薬アクゾ製）。
【００４１】
試験例１（本ウレタン樹脂からなるフィルムの膜透過試験）
膜透過実験装置（ビードレックス製、平板膜用）を用いて、フィルム（Ａ）、（Ｂ）、（Ｃ）、（Ｄ）、（Ｅ）及びフィルム（ａ）における尿素の膜透過性を測定した。膜透過実験装置の一方のセルに７２％尿素水溶液を５３ｍｌ、他方のセル(アクセプター側)にイオン交換水を５３ｍｌ入れ、それらのセルの間に該フィルムを挟みこみ、５０℃に保った。試験中、各セル内の溶液はスターラーにて攪拌しておいた。所定日数後にアクセプター側から水溶液をサンプリングし、フィルムを透過した尿素の量を測定した。下記の計算式により算出された各々の膜透過度より、フィルム（ａ）の膜透過度を１として求められる本ウレタン樹脂の各フィルムの相対膜透過度を表３に記す。
【００４２】
〔膜透過度（mol/(hr×m)）〕＝〔単位面積あたりの尿素透過モル量（mol/(hr×m2)）〕
×〔膜厚(ｍ)〕
【００４３】
【表３】
0005412716.tif 000008
【００４４】
試験例２（本ウレタン樹脂からなるフィルムの土壌中での分解）
フィルム（Ｆ）及び（Ｇ）を、２０×２０ｍｍの大きさに切り、兵庫県内の畑地から取得した土壌（含水比２５．９％の埴壌土）に埋設し、２８℃の条件で保存した。尚、保存中、土壌に対して適宜水分を補給し、一定に保った。３ヶ月後、フィルムを回収し、水洗し、乾燥させた後、フィルムの重量減少率を測定した。フィルム（Ｆ）は６％、フィルム（Ｇ）は３％重量が減少していた。
【００４５】
製造例２（ポリウレタン樹脂で被覆された被覆粒状肥料の作製）
以下の要領にて、粒状尿素（大粒尿素、粒径約３ｍｍ、１ｇ当たりの粒数約６０個）１０００重量部に対して、表３記載の原料組成（Ｆ）及び（Ｇ）のウレタン樹脂１００重量部で被覆した被覆粒状肥料を作製した。
回転槽中で粒状尿素１０００重量部を転動状態にし、該粒状尿素を熱風により約７０℃まで加熱した。次に、１５ｇの流動パラフィンを添加し１０分間転動を継続した。更に転動状態を維持したまま、表１に記載の組成の未硬化ウレタン樹脂５重量部を添加した。添加した未硬化ウレタン樹脂は、表１に記載のポリオール及び２，４，６−トリス（ジメチルアミノメチル）フェノール（触媒）を約５０℃で均一に混合した後、添加直前に芳香族ポリイソシアネートを加えて、すばやく混合したものである。該未硬化ウレタン樹脂を添加後、３分間以上、加熱条件下で転動状態を維持した。更に、未硬化ウレタン樹脂の添加、３分間の加熱条件下の転動状態の維持を繰り返して、添加した未硬化ウレタン樹脂の総量が１００重量部になるまで行った。その後、室温付近まで冷却し、被覆粒状尿素（Ｆ）及び（Ｇ）を得た。
【００４６】
試験例３（被覆粒状肥料中の尿素の溶出性試験）
製造例２で得られた被覆粒状肥料７．５ｇを１００ｍｌのガラス管に入れ、１００ｍｌのイオン交換水を添加し、２５℃で静置した。所定時間後、少量サンプリングし、被覆肥料から溶出した尿素含量を測定した。その結果、７日後の溶出率は、被覆粒状尿素（Ｆ）は４％、被覆粒状尿素（Ｇ）は２％であり、初期の溶出を十分にコントロールしていた。
【００４７】
製造例３（ポリウレタン樹脂で被覆された被覆農薬粒剤の作製）
Ｎ−（１，１，３−トリメチル−２−オキサ−４−インダニル）−５−クロロ−１，３−ジメチルピラゾール−４−カルボキサミド ８重量部と含水二酸化珪素（トクシールＧＵ−Ｎ、徳山曹達製）１．６重量部とベントナイト（ベントナイト富士、豊順鉱業製）８重量部とをよく混合した後、ジェットミルで粉砕した。上記で得られる粉砕物１７．６重量部、ポリビニルアルコール３重量部（ゴーセノールＧＬ−０５（日本合成化学工業製）２．５重量部とＰＶＡ２１７Ｓ（クラレ製）０．５重量部の混合物）、ベントナイト（ベントナイト富士、豊順鉱業製）１２重量部、ポリオキシエチレンスチリルフェニルエーテル（ソルポールＴ−２０、東邦化学工業製）２重量部及び炭酸カルシウム粉末（炭カルＮＮ２００、日東粉化工業製）５０．４重量部をジュースミキサーでよく混合し、粉末混合物を得た。粉末混合物にグラニュー糖７．５重量部と尿素７．５重量部を溶解した水１５重量部を添加してよく練合した。得られる練合物を０．９ｍｍφのスクリーン付き小型押し出し造粒機で造粒し、整粒した後に、６０℃で１５分間乾燥して、円柱状（粒径：１４００〜８５０μｍ、断面の平均直径：０．９ｍｍφ）の内核を得た。
回転槽中で上記内核１００重量部を転動状態にし、該内核を熱風により約８０℃まで加熱した。次に、ＭＤＩ(ジフェニルメタンジイソシアネート、Ｓｕｍｉｄｕｒ  ４４Ｓ、住化バイエルウレタン製)２４.６重量％、ポリカプロラクトンジオールＤ（Ｐｌａｃｃｅｌ２０８、ダイセル化学製）４０．９重量％、工業用ひまし油（工業用ひまし油１号、リシノレイン酸トリグリセリドを主成分として含有、豊国製油株式会社製）３４．５重量％及び２，４，６−トリス（ジメチルアミノメチル）フェノール（ＴＡＰ、化薬アクゾ製）０．０５重量％からなる未硬化ウレタン樹脂０．２５重量部を添加した。尚、添加した未硬化ウレタン樹脂はポリオール成分と２，４，６−トリス（ジメチルアミノメチル）フェノール（触媒）を５０℃で事前に均一混合したものに、添加直前に芳香族ポリイソシアネートを加えて、すばやく混合したものである。該未硬化ウレタン樹脂を添加後、３分間以上、加熱条件下に転動状態を維持した。更に、未硬化ウレタン樹脂の添加、３分間の加熱転動状態の維持を繰り返して、添加した未硬化ウレタン樹脂の総量が５．００重量部になるまで行った。その後、室温付近まで冷却し、被覆農薬粒剤（Ａ）を得た。
【００４８】
製造例４（ポリウレタン樹脂で被覆された被覆農薬粒剤の作製）
Ｎ−（１，１，３−トリメチル−２−オキサ−４−インダニル）−５−クロロ−１，３
−ジメチルピラゾール−４−カルボキサミド８重量部と含水二酸化珪素（トクシールＧＵ−Ｎ、徳山曹達製）１．６重量部とベントナイト（ベントナイト富士、豊順鉱業製）８重量部とをよく混合した後、ジェットミルで粉砕した。上記で得られる粉砕物１７．６重量部、［（Ｅ）−１−（２−クロロ−１，３−チアゾール−５−イルメチル）−３−メチル−２−ニトログアニジン］３．１５重量部とクレー（勝光山クレーＳ、勝光山鉱業所）１．３５重量部の粉砕混合物４．５重量部、ポリビニルアルコール（ゴーセノールＧＬ−０５、（日本合成化学工業製）２．５重量部とＰＶＡ２１７Ｓ（クラレ製）０．５重量部の混合物）３重量部、ベントナイト（ベントナイト富士、豊順鉱業製）１２重量部、ポリオキシエチレンスチリルフェニルエーテル（ソルポールＴ−２０、東邦化学工業製）２重量部及び炭酸カルシウム粉末（炭カルＮＮ２００、日東粉化工業製）５１．９重量部をジュースミキサーでよく混合し、粉末混合物を得た。粉末混合物にグラニュー糖１２．０重量部と尿素１．５重量部を溶解した水１５重量部を添加してよく練合した。得られる練合物を０．９ｍｍφのスクリーン付き小型押し出し造粒機で造粒し、整粒した後に、６０℃で１５分間乾燥して、円柱状（粒径：１４００〜８５０μｍ、断面の平均直径：０．９ｍｍφ）の内核を得た。
回転槽中で上記内核１００重量部を転動状態にし、該内核を熱風により約７０℃まで加熱した後、未硬化ウレタン樹脂Ｈ０．２５重量部（未硬化ウレタン樹脂Ｈは、ポリカプロラクトンポリオール(分子量８３０、Ｐｌａｃｃｅｌ２０８、ダイセル化学製)４７．７重量部、プロピレングリコールモノリシノレート(伊藤製油製)２１．１重量部と２，４，６−トリス（ジメチルアミノメチル）フェノール（触媒）０．０５重量部を事前に均一混合したものに、添加直前にポリメリックＭＤＩ（Ｓｕｍｉｄｕｒ４４Ｖ−１０、住化バイエルウレタン製）３１．１９重量部を加え混合したものである。）を添加した。該未硬化ウレタン樹脂を添加後、３分間以上、加熱条件下に転動状態を維持した。更に、未硬化ウレタン樹脂Ａの添加、３分間の加熱転動状態の維持を繰り返して、添加した未硬化ウレタン樹脂の総量が４．００重量部になるまで行った。その後、室温付近まで冷却し、被覆農薬粒剤（Ｂ）を得た。
【００４９】
試験例４（被覆農薬粒剤の農薬成分の溶出性試験）
製造例３で得られた被覆農薬粒剤（Ａ）２００ｍｇを１００ｍｌのガラス管に入れ、１００ｍｌのイオン交換水を添加し、２５℃で静置した。所定時間後、少量サンプリングし、被覆肥料から溶出したＮ−（１，１，３−トリメチル−２−オキサ−４−インダニル）−５−クロロ−１，３−ジメチルピラゾール−４−カルボキサミド含量を測定した。その結果、被覆農薬粒剤（Ａ）の１週間後の溶出率は２６％であった。
【産業上の利用可能性】
【００５０】
本発明における生物活性物質含有の被覆粒状物は、被覆を形成する樹脂が土壌中におい
て分解性を有し、且つ生物活性物質の適度な溶出コントロール性を備える。